(57)【要約】      （修正有）【課題】半導体デバイス製造時、特にシリコン貫通電極（ＴＳＶ）加工時にシリコン基板を、前記サポート基板に接着させ、次に剥離させた場合に、シリコン基板上に接着残渣が残らず、接着は迅速な接着作業で行え、且つ研磨等の機械的処理に耐える接着力を有する接着性組成物を提供する。【解決手段】光重合性基を有するシリコン化合物、光重合開始剤および発泡剤を含み、光重合性基が、アクリロイル基、メタクリロイル基、ビニル基、エポキシ基、オキセタン基およびビニルエーテル基からなる群から選ばれる少なくとも1種の基を含む光重合性基である接着性組成物。光重合性基を有するアルコキシシランの加水分解縮合物をガラス基板の接着面に塗布する工程を含む接着方法。【選択図】なし【特許請求の範囲】
【請求項１】
光重合性基を有するシロキサン化合物、光重合開始剤および発泡剤を含む、接着性組成物。
【請求項２】
光重合性基が、アクリロイル基、メタクリロイル基、ビニル基、エポキシ基、オキセタン基およびビニルエーテル基からなる群から選ばれる少なくとも1種の基を含む光重合性基である、請求項１に記載の接着性組成物。
【請求項３】
請求項１または請求項２に記載の接着性組成物を基板間に挟み、その接着性組成物に光を照射して接着性組成物を硬化させ基板同士を接着させる、接着方法。
【請求項４】
基板同士を接着させることが、シリコン基板とガラス基板を接着させることである、請求項３に記載の接着方法。
【請求項５】
光重合性基を有するアルコキシシランの加水分解縮合物をガラス基板の接着面に塗布する工程を含む、請求項３または請求項４に記載の接着方法。
【請求項６】
請求項１または請求項２に記載の接着性組成物を用いて接着された基板を、加熱して剥離する、剥離方法。
【発明の詳細な説明】
【技術分野】
【０００１】
本発明は、接着性組成物およびその接着方法、および接着後の剥離方法に関する。特に、集積回路（Ｉｎｔｅｇｒａｔｅｄ  Ｃｉｒｃｕｉｔ、以下、ＩＣと呼ぶことがある）パターンが形成された半導体デバイス製造用の接着性組成物およびその接着方法、および接着後の剥離方法に関し、さらに、半導体チップを厚み方向に積層させて半導体デバイスの高集積化をはかる３次元実装技術に有用な接着性組成物およびその接着方法、および接着後の剥離方法に関する。特に好ましくは、積層する半導体チップ間を電気的に接続するためのシリコン貫通電極（Ｔｈｒｏｕｇｈ  Ｓｉｌｉｃｏｎ  Ｖｉａ、以下、ＴＳＶと呼ぶことがある）を用いた半導体デバイスの製造において、半導体チップが形成されたシリコン基板を研磨する際にシリコン基板を支持するためにガラス基板と貼り合わせる、接着性組成物およびその接着方法、および接着後の剥離方法に関する。
【背景技術】
【０００２】
半導体デバイスにおいて、ＩＣパターンを微細化することで、小型化、多機能化および高速化等の高性能化がなされてきた。しかしながら、ＩＣパターンの微細化は技術的限界が懸念されており、２次元配置の半導体チップを厚み方向へ積層させ３次元配置とし、半導体チップを３次元実装することで、微細化によらずに半導体デバイスの高集積化をはかる３次元実装技術が注目されており、例えば、非特許文献１に３次元Ｌａｒｇｅ  Ｓｃａｌｅ  Ｉｎｔｅｇｒａｔｉｏｎ（以下、ＬＳＩと呼ぶことがある）実装のためのＴＳＶ技術の研究開発動向が報告されている。
【０００３】
３次元実装において、ＬＳＩ等の集積度の高い半導体デバイスにおいては、複数の半導体チップを金属細線のワイヤボンディングによって電気的に接続させて１つの半導体デバイスとしてパッケージングする、Ｓｙｓｔｅｍ  ｉｎ  Ｐａｃｋａｇｅ（以下、ＳｉＰと呼ぶことがある）と呼ばれる３次元実装技術が実用化されている。しかしながら、ＳｉＰによる半導体チップの３次元実装において、半導体チップの外側にワイヤボンディングを行うためのスペースが必要となる。スペースを必要とすることは、半導体チップの小型化に不利である。当該スペースをなくして、さらに集積度を高める技術として、半導体チップ内を縦方向に貫通したシリコン貫通電極（ＴＳＶ）を用いた３次元実装技術がある。
【０００４】
ＴＳＶを用いた３次元実装技術において、半導体チップを積層させた半導体デバイスにＴＳＶを得るための基板加工は、例えば、ＩＣパターンが形成されたシリコン基板に穴溝を掘る工程、次いでシリコン基板の裏面を薄く研磨し、穴溝が貫通した貫通孔を得る工程、その後、貫通孔を得たシリコン基板を貼り合わせ積層した半導体デバイスを得る工程を有する。その後、貫通孔にシリコン貫通電極（ＴＳＶ）を形成する。
【０００５】
このうち、シリコン基板の裏面を薄く研磨し貫通孔を得る工程では、ＩＣパターンが形成されたシリコン基板を、サポート基板とよばれる支持体上に接着剤で貼りつけた状態で研磨する必要がある。サポート基板には、通常、入手しやすく安価なことよりガラス基板が用いられる。裏面を研磨し薄くなったシリコン基板を、サポート基板より取り外し積層させて、貫通孔にＴＳＶを加工して半導体チップが３次元実装される。このようして、ＩＣパターンを形成した半導体チップを積層させた半導体デバイスが得られる。
【０００６】
前記工程で用いられる接着剤に要求される特性としては、シリコン基板とサポート基板を良好に接着させること、耐熱性があること、およびシリコン基板を研磨し穴溝加工部を貫通孔とした後に、シリコン基板からサポート基板を剥離させた後に、シリコン基板側に接着剤の付着した接着残渣がないこと、またはあったとしても容易に除去できることが挙げられる。この際、シリコン基板からサポート基板を剥離させる剥離方法は、簡便であることが好ましい。
【０００７】
特許文献１〜３に、ＴＳＶ形成に使用可能な接着剤が開示されている。
【０００８】
例えば、特許文献１には、特定の熱可塑性組成物を溶媒に分散または溶解させたものであり、アクティブウエハをキャリアウエハまたは基板に接合して、その後の処理や取り扱い中にアクティブウエハまたはその活性部位を保護するのに有用である、接合用組成物の使用方法が開示される。接着性組成物は接合層を形成し、当該接合層は、耐薬品性および耐熱性を有するが、製造工程の適切な段階でウエハをスライドさせて離間させることができるように軟化させることができるとされる。離間（剥離）時には接着剤を高温で軟化させたまま、機械的な力で２枚の基板を剥離させ、最後にシリコン基板に付着した接着残渣を溶剤で洗浄している。
【０００９】
また、特許文献２には、マレイミド基を有するモノマーを含んでいる単量体組成物を共重合してなるポリマーを主成分とする接着剤組成物であって、熱重合禁止剤をさらに含んでいることを特徴とする接着剤組成物が開示されており、剥離時に２枚の基板を有機溶剤へ浸漬させ、剥離すると同時に接着剤を溶解させている。
【００１０】
また、特許文献３には、逆に装着されたデバイスウエハをキャリヤー基板から分離する方法および装置が開示されている。本方法は、ウエハであるシリコン基板の外周部分のみに接着剤を使用し、シリコン基板の内側は接着力を発現しない樹脂を用い支持して、接着残渣が内側には発生しないようにしている。
【先行技術文献】
【特許文献】
【００１１】
【特許文献１】特表２０１０−５３１３８５号公報
【特許文献２】特開２０１０−２４４３５号公報
【特許文献３】特開２０１２−４５２２号公報
【非特許文献】
【００１２】
【非特許文献１】吉永孝司、Ｓｃｉｅｎｃｅ  ＆  Ｔｅｃｈｎｏｌｏｇｙ  Ｔｒｅｎｄｓ，Ａｐｒｉｌ，２０１０，ｐ．２３〜ｐ．３４
【発明の概要】
【発明が解決しようとする課題】
【００１３】
半導体デバイス製造時、特にＴＳＶ加工時に、シリコン基板をサポート基板に接着し、所定の加工後に剥離させた場合に、シリコン基板上に接着残渣が残り、接着残渣を除去する必要の生じることがあった。接着剤には、接着が迅速に行え、接着後の基板研磨等の機械的処理に耐える接着力および耐熱性、所定の加工後には容易に剥離可能なことが要求される。
【００１４】
本発明は、上記要求を満たす接着性組成物およびその接着方法、および接着後の剥離方法を提供することを目的とする。
【課題を解決するための手段】
【００１５】
本発明は以下の発明１〜６を含む。
【００１６】
［発明１］
光重合性基を有するシロキサン化合物、光重合開始剤および発泡剤を含む、接着性組成物。
【００１７】
［発明２］
光重合性基が、アクリロイル基、メタクリロイル基、ビニル基、エポキシ基、オキセタン基およびビニルエーテル基からなる群から選ばれる少なくとも一種の基を含む光重合性基である、発明１の接着性組成物。
【００１８】
［発明３］
発明１または発明２の接着性組成物を基板間に挟み、接着性組成物に光を照射して接着性組成物を硬化させ基板同士を接着させる、接着方法。
【００１９】
［発明４］
基板同士を接着させることが、シリコン基板とガラス基板を接着させることである、発明３に記載の接着方法。
【００２０】
［発明５］
光重合性基を有するアルコキシシランの加水分解縮合物をガラス基板の接着面に塗布する工程を含む、発明３または発明４の接着方法。
【００２１】
［発明６］
発明１または発明２の接着性組成物を用いて接着された基板を、加熱して剥離する、剥離方法。
【発明の効果】
【００２２】
本発明の接着性組成物による接着は、光照射によって迅速に行うことができる。例えば、ガラス基板とシリコン基板の間に接着性組成物を配置させた後、ガラス基板側より光を照射し接着性組成物を硬化させることで、ガラス基板とシリコン基板を接着させる。
【００２３】
本発明の接着性組成物により接着された接着物は、加熱することで接着性組成物中の発泡剤を発泡させて、シリコン基板と接着剤層を離間（剥離）させることが可能であり、剥離後に接着残渣がシリコン基板上に残らないという効果がある。また、本発明の接着性組成物は、接着後の基板研磨等の機械的処理に耐える接着力および耐熱性を有し、所定の加工後には容易に剥離可能である。
【図面の簡単な説明】
【００２４】
【図１】ガラス基板とシリコン基板の接着および剥離工程の説明図であり、（Ａ）が接着前の概略図であり、（Ｂ）接着後の概略図であり、（Ｃ）剥離後の概略図である。
【発明を実施するための形態】
【００２５】
本発明の接着性組成物およびその使用方法、接着後の剥離方法は、光照射によって迅速な接着を行うことができ、接着後の基板研磨等に耐える接着力および耐熱性を有し、さらに不要時には剥離することができるので、例えば、半導体デバイス製造用途に適し、好ましくは半導体デバイス製造用の接着性組成物およびその接着方法、および接着後の剥離方法に採用される。さらに好ましくは、シリコン貫通電極（ＴＳＶ）を有する半導体デバイス製造用の接着性組成物およびその使用方法、接着後の剥離方法に採用される。本発明の接着性組成物およびその使用方法、接着後の剥離方法について、以下に説明する。
【００２６】
１．接着性組成物
本発明の接着性組成物は、光重合性基を有するシロキサン化合物、光重合開始剤、および発泡剤を含む。本発明の接着性組成物において、光重合性基を有するシロキサン化合物には、従来知られているゾルゲル法によって製造することができ、原料化合物が入手しやすいことから、光重合性基を有するアルコキシシランの加水分解縮合物を用いることが好ましい。また、光重合性基が、アクリロイル基、メタクリロイル基、ビニル基、エポキシ基、オキセタン基およびビニルエーテル基からなる群から選ばれる少なくとも一種の基を含む光重合性基であることが好ましい。また、本発明の接着性組成物は、光照射によって重合を開始するための光重合開始剤、および加熱により気体を発生する発泡剤を含む。尚、本発明によって、シロキサン化合物とは、珪素と酸素を骨格とする化合物で、シロキサン結合（−Ｓｉ−Ｏ−Ｓｉ−）を有するものであり、環状シロキサン化合物も含まれる。
【００２７】
以下、本発明の接着性組成物の要素について、それぞれ説明する。
【００２８】
１−１．光重合性基を有するシロキサン化合物
１−１−１．光重合性基を有するアルコキシシランの加水分解縮合物
本発明の接着性組成物において、光重合性基を有するシロキサン化合物として好適に使用し得るアルコキシシランの加水分解縮合物とは、以下の一般式（１）または一般式（２）で表わされるアルコキシシランを、各々少なくとも１種類以上用い、加水分解縮合して得られる縮合物である。
【００２９】
一般式（１）：（Ｒ１）ｘＳｉ（ＯＲ２）４−ｘ
（式（１）中、Ｒ１はそれぞれ独立にメチル基またはフェニル基であり、Ｒ２はそれぞれ独立にメチル基またはエチル基であり、ｘは０〜３の整数である。）
一般式（２）：（Ｒ３）ｘＳｉ（ＯＲ４）４−ｘ
（式（２）中、Ｒ３は光重合性基であり、Ｒ４はそれぞれ独立にメチル基またはエチル基であり、Ｒ３はそれぞれ独立にアクリロイル基、メタクリロイル基、ビニル基、エポキシ基、オキセタン基およびビニルエーテル基からなる群から選ばれる少なくとも１種の基を含む光重合性基であり、ｘは１〜３の整数である。
【００３０】
例えば、式（１）で表わされるアルコキシシランとしてのフェニルトリメトキシシラン（Ｒ１＝フェニル基、Ｒ２＝メチル基、ｘ＝１）またはジメチルジエトキシシラン（Ｒ１＝メチル基、Ｒ２＝エチル基、ｘ＝２）、および式（２）で表わされるアルコキシシランとしての３−（トリメトキシシリル）プロピルメタクリレート（Ｒ３＝プロピルメタクリレート基、Ｒ４＝メチル基、ｘ＝１）から得られる加水分解縮合物は、以下に示した部分構造を有しているものと考えられる。尚、図中の波線は、その先も結合が連続していることを意味する。
【化１】
2014040574.tif 000002
【００３１】
１−１−２．その他シロキサン化合物
本発明の接着性組成物が含む、光重合性基を有するアルコキシシランの加水分解縮合物以外の、光重合性基を有するシロキサン化合物として、例えば、光重合基を有するかご型シルセスキオキサンが挙げられ、以下の一般式で表わされる。尚、かご型シルセスキオキサンは、球状シリケート（Ｓｐｈｅｒｏｓｉｌｉｃａｔｅ）とも呼ばれる。
【化２】
2014040574.tif 000003
【００３２】
上記化合物は、球状シリケート（Ｓｐｈｅｒｏｓｉｌｉｃａｔｅ）と呼ばれるかご型シルセスキオキサンである。光重合性基は基ＡのＹの部位に含まれている。光重合性基は、アクリロイル基、メタクリロイル基、ビニル基、エポキシ基、オキセタン基およびビニルエーテル基からなる群から選ばれる少なくとも一種の基を含む光重合性基であり、このような光重合性基を含む基Ａとして、例えば以下の構造を有するものを例示することができる。
【化３】
2014040574.tif 000004
【００３３】
これらの光重合世基を含むかご型シルセスキオキサンは室温で液体であり、本発明の接着性組成物として使用することができる。
【００３４】
光重合基を有するかご型シルセスキオキサンの別の例としては、以下の一般式で表わされる化合物が挙げられる。
【化４】
2014040574.tif 000005
【００３５】
基Ｌは１個以上、８個以下であり、基Ｌと基Ｍの総和は８である。光重合性基は基ＬのＹの部位に含まれており、具体的には先述したアクリロイル基、メタクリロイル基、ビニル基、エポキシ基、オキセタン基およびビニルエーテル基からなる群から選ばれる少なくとも一種の基を含む光重合性基である。
【００３６】
基Ｍは光照射によってラジカル等を発生し化学変化する光重合開始剤に対して不活性な基であり、例えば、Ｚの部位に水素原子、または二重結合を含まない、アルキル基もしくはアリール基を含む基等を挙げることができる。このような基Ｍとして、例えば以下の構造を有するものを例示することができる。
【化５】
2014040574.tif 000006
【００３７】
１−２．光重合開始剤
本発明の接着性組成物が含む光重合開始剤は、可視光または紫外光の照射により、ラジカルまたはカチオンを発生するものである。発生したラジカルまたはカチオンを開始点として、重合が開始し接着性組成物を高分子化し硬化させることで、基板等を接着することができる。
【００３８】
本発明の接着性組成物に用いる光重合開始剤には、光ラジカル重合開始剤または光カチオン重合開始剤を用いることが好ましい。当該光重合性開始剤は、シロキサン化合物が含む光重合基の種類により選択される。重合性基がアクリロイル基、メタクリロイル基およびビニル基である場合は、光ラジカル重合開始剤を用いることが好ましく、重合性基がエポキシ基、オキセタン基およびビニルエーテル基である場合は光カチオン重合開始剤を用いることが好ましい。
【００３９】
光ラジカル重合開始剤には、分子内の結合が高エネルギー線の吸収によって開裂してラジカルを生成する分子内開裂型と、３級アミンやエ−テル等の水素供与体を併用することによってラジカルを生成する水素引き抜き型等がある。本発明の接着性組成物において、光ラジカル重合開始剤は、光を吸収することでラジカルを発生し、前記の光重合性基を有するシロキサン化合物を重合することができればよい。
【００４０】
例えば、分子内開裂型である２−ヒドロキシ−２−メチル−１−フェニルプロパン−１−オン（チバ・スペシャリティ・ケミカルズ株式会社製、商品名Ｄａｒｏｃｕｒ１１７３）は、光照射（特に波長２００ｎｍ以上、４２０ｎｍ以下の紫外線領域の光）によって、炭素−炭素結合が開裂することでラジカルを生成する。
【００４１】
また、水素引き抜き型としては、ベンゾフェノン、オルソベンゾイン安息香酸メチル、４−ベンゾイル−４’−メチルジフェニルサルファイドまたはカンファ−キノン等が、水素供与体との２分子反応によって、ラジカルを生成する。これらのラジカルの作用によって、アクリロイル基、メタクリロイル基またはビニル基の二重結合が開裂して重合する。
【００４２】
その他、市販の光ラジカル重合開始剤を用いることができる。例えば、チバ・スペシャリティ・ケミカルズ株式会社製の光ラジカル重合開始剤Ｄａｒｏｃｕｒシリ−ズから、２−ヒドロキシ−２−メチル−１−フェニル−プロパン−１−オン（商品名、Ｄａｒｏｃｕｒ１１７３）、ＤａｒｏｃｕｒＴＰＯまたはＩｒｇａｃｕｒｅシリ−ズから、２−ヒロドキシ−１−{４−［４−(２−ヒドロキシ−２−メチル−プロピオニル)−ベンジル］フェニル}−２−メチル−プロパン−１−オン（商品名Ｉｒｇａｃｕｒｅ１２７）、１−ヒドロキシ−シクロヘキシル−フェニル−ケトン（商品名、Ｉｒｇａｃｕｒｅ１８４）、１−［４−(２−ヒドロキシエトキシ)−フェニル］−２−ヒドロキシ−２−メチル−１−プロパン−１−オン（商品名、Ｉｒｇａｃｕｒｅ２９５９）、２−ベンジル−２−ジメチルアミノ−１−（４−モルフォリノフェニル）−ブタノン−１（商品名、Ｉｒｇａｃｕｒｅ３６９、Ｉｒｇａｃｕｒｅ３７９）、２−（ジメチルアミノ）−２−［（４−メチルフェニル)メチル］−１−［４−(４−モルホリニル)フェニル］−１−ブタノン（商品名、Ｉｒｇａｃｕｒｅ３７９ＥＧ）、オキシフェニル酢酸と２−［２−オキソ−２−フェニルアセトキシエトキシ］エチルエステルとオキシフェニル酢酸と２−（２−ヒドロキシエトキシ）エチルエステルの混合物（商品名、Ｉｒｇａｃｕｒｅ７５４）、２−メチル−１−(４−メチルチオフェニル)−２−モルフォリノプロパン−１−オン（商品名、Ｉｒｇａｃｕｒｅ９０７、Ｉｒｇａｃｕｒｅ１７００、Ｉｒｇａｃｕｒｅ１８００、Ｉｒｇａｃｕｒｅ１８５０、Ｉｒｇａｃｕｒｅ１８７０）、ビス(２,４，６−トリメチルベンゾイル)−フェニルフォスフィンオキサイド（商品名、Ｉｒｇａｃｕｒｅ８１９）、ビス（η５−２,４−シクロペンタジエン−１−イル)−ビス（２,６−ジフルオロ−３−（１Ｈ−ピロ−ル−１−イル）−フェニル）チタニウム（商品名、Ｉｒｇａｃｕｒｅ７８４）またはＩｒｇａｃｕｒｅ４２６５を使用することができる。
【００４３】
光カチオン重合開始剤は、高エネルギー線の照射によって、カチオン重合を開始させる酸触媒を発生させる化合物であり、特にオニウム塩の化学構造を有するものが保存安定性および耐熱性の面で有用である。市販の光カチオン重合開始剤としては、トリフェニルスルホニウムヘキサフルオロアンチモナート（みどり化学株式会社製、商品名ＴＰＳ１０３）またはビス（４−ｔｅｒｔ−ブチルフェニル）ヨードニウムヘキサフルオロアンチモナート（みどり化学株式会社製、商品名ＢＢＩ−１０３）を挙げることができる。
【００４４】
本発明の接着性組成物に用いる、光重合開始剤の光の吸収効率を向上させる目的で、光増感剤を添加する事もできる。光増感剤として、例えばアントラセン、２−エチル−９，１０−ジメトキシアントラセンまたは２−イソプロピルチオキサントンを使用することができる。また市販の増感剤として、日本化薬株式会社製、商品名、ＫＡＹＡＣＵＲＥ  ＤＥＴＸ−Ｓを挙げることができる。
【００４５】
１−３．発泡剤
本発明の接着性組成物には、加熱により気体を発生する発泡剤を用いることが好ましい。当該発泡剤には、加熱によって化学構造が変わり気体を発生する化合物、吸着成分が脱離して気体を発生する化合物、または、熱的に不安定な化学結合を有し加熱により分解して気体を発生する有機化合物が挙げられる。本発明の接着性組成物において、所望の発泡温度を有する発泡剤を選択することで、基板が剥離する際の温度を、所望の温度に調整できる。特に、ＴＳＶ用貫通孔の加工において本発明の接着性組成物により接着してなるサポート基板からシリコン基板が、自発的に剥離する際の温度を、所望の温度に調整できる。
【００４６】
加熱によって化学構造が変わり発泡する発泡剤は、有機化合物と無機化合物とに分けられる。有機化合物の例としては、約２４５℃で窒素およびアンモニア等を発生するヒドラゾジカルボンアミド（三協化成株式会社製、商品名セルマイク１４２）、２００℃近傍で窒素および二酸化炭素等を発生するアゾジカルボンアミド（三協化成株式会社製、商品名セルマイクＣＥ）、２００℃近傍で窒素等を発生するＮ、Ｎ’−ジニトロソペンタメチレンテトラミン（永和化成工業株式会社製、商品名セルラーＤ）、１６０℃近傍で窒素等を発生する４、４’−オキシビス（ベンゼンスルホニルヒドラジド）（永和化成工業株式会社製、商品名ネオセルボン）を挙げることができる。無機化合物の例としては、１４０℃以上で二酸化炭素を発生する炭酸水素ナトリウムが挙げられる。また市販の発泡剤として、３２５℃近傍で窒素を発生する永和化成工業株式会社製、商品名セルテトラＢＨＴ−２ＮＨ３、または３５０℃近傍で窒素を発生する永和化成工業株式会社製、商品名セルテトラＢＨＴ−ＰＩＰＥを挙げることができる。
【００４７】
また、発泡剤に、アルコキシシランの加水分解縮合物を使用することもできる。当該加水分解縮合物は、組成中に未反応のシラノール基（Ｓｉ−ＯＨ）が多数存在していることから、加熱による脱水縮合反応によって、水が発生する。水の沸点（１００℃）以上に加熱すると、水が蒸発し水蒸気となるため、加水分解縮合物は発泡剤として使用することができる。
【００４８】
加熱によって吸着成分が脱離して気体を発生する化合物としては、例えば、約３００℃で吸着水を分離し水蒸気を発生するホウ酸亜鉛（早川商事株式会社製、商品名ＦｉｒｅＢｒｅａｋＺＢ）が挙げられ発泡剤として使用することができる。
【００４９】
熱的に不安定な化学結合を有し加熱により分解して気体を発生する有機化合物には、ヘミアセタール結合、３級カーボネート結合、３級カルボキシレート結合、アセタール結合またはスルホン酸エステルを有する化合物が挙げられる。これらの結合を有する有機化合物は、所定の温度で熱分解することから、その熱分解生成物を発泡剤として使用することができる。当該有機化合物とは、例えば、以下に示す反応式（１）〜（５）に従って、熱分解する有機化合物である。尚、Ｒ５、Ｒ６は、それぞれ独立に、アルキル基またはアリール基を示す。
【化６】
2014040574.tif 000007
【化７】
2014040574.tif 000008
【化８】
2014040574.tif 000009
【化９】
2014040574.tif 000010
【化１０】
2014040574.tif 000011
【００５０】
１−４．その他、添加物
本発明の接着性組成物に、シリコン基板と接着性組成物の接着力を向上させる等、接着力を制御する目的で、極性基を有する化合物を添加しても良い。例えば、メタクリル酸（２−ヒドロキシエチル）、ペンタエリスリトールトリアクリレート（大阪有機化学工業株式会社製、商品名ビスコート＃３００）、エポキシアクリレート（大阪有機化学工業株式会社製、商品名ビスコート＃５４０）、トリ（２−アクリロイルオキシエチル）ホスフェート（大阪有機化学工業株式会社製、商品名ビスコート３ＰＡ）、またはビス（２−メタクリロイルオキシエチル）リン酸エステル（日本化薬株式会社製、商品名ＫＡＹＡＭＥＲ  ＰＭ−２）等の極性基を有する化合物を添加することで、より強固な接着が可能になる。
【００５１】
当該化合物は、接着性組成物の全質量に対して、１質量％以上、４０質量％以下で添加することが好ましい。１質量％より少ないと接着力を向上させる効果がなく、４０質量％を超えて加える必要はなく、光重合性基を有するシロキサン化合物、光重合開始剤、発泡剤の作用を阻害する虞がある。
【００５２】
１−５．接着性組成物の組成比
本発明の接着性組成物は、光重合性基を有するシロキサン化合物、光重合開始剤および発泡剤を含有しており、質量比で表して、アルコキシシランの光重合性基を有する加水分解縮合物、光重合開始剤および発泡剤が、加水分解縮合物：光重合開始剤：発泡剤＝５０質量％〜９８％質量：１質量％〜１０質量％：１質量％〜質量４９％の範囲内であることが好ましい。この範囲外では接着力が弱い、発泡し過ぎる等の不具合を生じやすい。
【００５３】
２．接着方法
本発明の接着性組成物を用いた接着方法について説明する。特に、３次元実装技術におけるＴＳＶのための貫通孔加工における、シリコン基板とサポート基板の接着方法について説明する。
【００５４】
本発明は、上記接着性組成物で基板同士を接着させる、接着方法である。当該接着方法をＴＳＶによる３次元実装技術における貫通孔加工用いる場合、接着させる基板同士とはＩＣパターン加工のためのシリコン基板と、シリコン基板を研磨する際の支えのためのサポート基板であり、サポート基板には入手しやすく安価なガラス基板を用いることが好ましい。これら基板間に配置された接着性組成物に光を照射して接着性組成物を硬化させ、基板同士を接着させることが好ましい。この際、接着性組成物との接着強度を向上させるために、ガラス基板の接着面に光重合性基を有するアルコキシシランの加水分解縮合物を予め塗布してあることが好ましい。
【００５５】
以下、図１を用いて、ＴＳＶによる半導体チップの３次元実装技術における、本発明の接着性組成物を用いた接着方法を説明するが、本発明の接着性組成物を用いた接着方法の実施形態は図１に限定されるものではない。
【００５６】
図１は、ガラス基板とシリコン基板の接着および剥離工程の説明図であり、（Ａ）が接着前の概略図であり、（Ｂ）が接着後の概略図であり、（Ｃ）が剥離後の概略図である。
【００５７】
即ち、ＴＳＶによる半導体チップの３次元実装技術における、本発明の接着性組成物を用いた接着方法の好ましい実施形態は、図１の（Ａ）に示すように、光重合性基を有するアルコキシシランの加水分解縮合物をあらかじめ片面に塗布し塗布層１としたサポート基板としてのガラス基板Ｇの塗布面と、本発明の接着性組成物２を有するシリコン基板Ｓを重ね合わせ、図１の（Ｂ）に示す積層状態とした後、塗布層１および接着性組成物２に光を照射して、ガラス基板Ｇとシリコン基板Ｓを接着する接着方法である。尚、接着において、ガラス基板Ｇとおよびシリコン基板Ｓの表面は清浄であることが好ましい。
【００５８】
２−１．サポート基板
ＴＳＶによる３次元実装技術において、シリコン基板Ｓと貼り合わせるためのサポート基板は、通常、ガラス基板または石英等を用いる。ガラスの種類としては、ソーダライムガラス、無アルカリガラス、ホウケイ酸ガラスまたは石英のいずれを使用してもよい。半導体チップを浸す可能性のあるアルカリ分を含まず、半導体製造における使用実績があること、価格が安いこと等を考慮すると、無アルカリガラスの使用が好ましい。
【００５９】
２−２．予備接着工程［予めガラス基板に塗布層形成］
ＴＳＶによる３次元実装技術においては、図１に示すように、本発明の接着剤組成物により接着する際に、サポート基板、例えば、ガラス基板Ｇに、光重合性基を有するアルコキシシランの加水分解縮合物を有機溶剤に溶解させたキャスト溶液を予め塗布した、塗布層１を形成することが好ましい。さらに、塗布後、加熱して塗布層１から有機溶剤を除去し、そのまま当該縮合物を硬化させることで、ガラス基板Ｇの表面に塗布層１を形成することが好ましい。
【００６０】
その際の光重合性基は、接着性組成物層２中に含まれる光重合性基と同一、もしくは類似の光重合性基であることが好ましい。例えば、その後のガラス基板Ｇとシリコン基板Ｓの接着に使用する、接着性組成物中２に重合性基としてメタクリロイル基が含まれる場合、ガラス基板に予め塗布し塗布層１に用いる、光重合性基を有する前記アルコキシシランの加水分解縮合物には、メタクリロイル基またはアクリロイル基を含むことが好ましい。このように光重合性基に同一、もしくは類似の光重合性基を用いることで、予め光重合性基を有する前記アルコキシシランの加水分解縮合物を塗布してなるガラス基板上の塗布層１と本発明の接着性組成物を塗布してなるシリコン基板の接着性組成物層２に化学結合を形成させ、より強固に接着させることが可能となる。前記塗布層１は多数のシラノール基を有しており、ガラス表面と極めて強固に接着し、接着性組成物層２と化学結合する。具体的には、ガラス基板表面のシラノール基（−ＳｉＯＨ）に、重合性基を有するアルコキシシランの加水分解縮合物に含まれるシラノール基が結合し強い接着が得られる。
【００６１】
塗布層１を形成する際、ガラス基板Ｇの表面を親水化した後、前記キャスト溶液をガラス基板Ｇに塗布することが好ましい。尚、ガラス基板Ｇ表面を親水化する方法はどのような方法を用いてもよいが、例えば、セリアによるガラス基板Ｇ表面の湿式研磨、紫外光（ＵＶ）照射、オゾンまたは酸素プラズマ接触によるガラス基板Ｇ表面の有機物を分解させる乾式処理、濃硫酸と３０質量％濃度の過酸化水素水を質量比で３：１になるように混合させた溶液でガラス基板Ｇ表面を清浄化するピラニア処理が挙げられ、親水化処理ができれば、いずれの方法を用いてもよい。
【００６２】
ガラス基板Ｇに塗布層１を形成する際に、キャスト液に用いる有機溶剤としては、加水分解縮合物を溶解させることができる有機溶剤であれば、特に限定はされない。例えばプロピレングリコールメチルエーテルアセテート（Ｐｒｏｐｙｌｅｎｅ Ｇｌｙｃｏｌ Ｍｅｔｈｙｌ  Ｅｔｈｅｒ Ａｃｅｔａｔｅ；以下、ＰＧＭＥＡと呼ぶことがある）、プロピレングリコールモノメチルエーテル（Ｐｒｏｐｙｌｅｎｅ  Ｇｌｙｃｏｌ  Ｍｏｎｏｍｅｔｈｙｌ  Ｅｔｈｅｒ；以下、ＰＧＭＥと呼ぶことがある。）等が挙げられる。塗布の方法としては、ガラス基板Ｇ上に平坦な薄膜が形成できる方法であればよく、スピンコート法、ディップコート法、バーコート法、ロールコート法またはスリットコート法が挙げられる。これらの方法の中で、半導体プロセスで一般的に使用され、塗布面に良好な平坦性が得られるスピンコート法を用いることが好ましい。塗布層１の厚みは特に限定されないが、スピンコート法で成膜する場合、膜厚０．５μｍ〜３μｍの膜が形成しやすく好ましい。
【００６３】
尚、キャスト溶液中に光重合開始剤を添加することもでき、接着時の紫外線照射によって、塗布層１と接着性組成物層２の間で、より広範囲に化学結合の形成が行われ、強固な接着が期待でき、光重合開始剤を添加することが好ましい。
【００６４】
２−３．接着工程
ガラス基板Ｇの塗布面に本発明の接着性組成物を塗布し接着性組成物層２を設ける際の塗布方法には、スピンコート法、ロールコート法、スリットコート法、スクリーン印刷法またはインクジェット法が挙げられる。
【００６５】
図１に示すように、シリコン基板Ｓとガラス基板Ｇの間に接着性組成物層２を配し、接着性組成物層２の反対側であるガラス基板Ｇの裏面側より、光を照射させることで接着を行う。接着性組成物層２は、光の照射を行うことで、光重合開始剤の作用により重合反応が進行硬化し、シリコン基板Ｓとガラス基板Ｇとが接着する。
【００６６】
その際、光の波長は光重合開始剤の吸収波長を考慮して選択すればよく、特に限定されるものではないが、光源である発光装置の価格および入手の容易さ等を考慮すると、好ましくは波長２００ｎｍ以上、４７０ｎｍ以下の光が使いやすい。例えば光重合開始剤に２−ヒドロキシ−２−メチル−１−フェニルプロパン−１−オン（チバ・スペシャリティ・ケミカルズ株式会社、商品名、Ｄａｒｏｃｕｒ１１７３）を用いた場合は、波長４２０ｎｍ以下の紫外線を選択すればよい。好ましくは、波長２００ｎｍ以上、４２０ｎｍ以下の紫外線が使いやすく、これらの波長域の紫外線の光源には、高圧水銀灯、超高圧水銀灯、中圧水銀灯、低圧水銀灯、メタルハライドランプ、キセノンフラッシュランプまたは紫外発光ダイオード（ＬＥＤ）が挙げられる。或いは光重合開始剤にビス(２,４，６−トリメチルベンゾイル)−フェニルフォスフィンオキサイド（商品名、Ｉｒｇａｃｕｒｅ８１９）を用いた場合は、光重合開始剤の吸収が長波長側にも存在することから、上記の紫外線の他に、４７０ｎｍの青色ＬＥＤ等の光を用いる事もできる。前述のようにガラス基板Ｇには、接着強度を上げるための塗布層１を、予め設けることが好ましい。
【００６７】
尚、本発明の接着性組成物による接着方法を用いれば、ＴＳＶ加工時にシリコン基板Ｓとサポート基板としてのガラス基板Ｇを接着させる場合、ガラス基板Ｇの裏面側より接着性組成物層２に対し光を照射することで、接着性組成物層２を硬化させ、室温（２０℃）にてシリコン基板Ｓとガラス基板Ｇを迅速に接着することができる。
【００６８】
３．剥離方法
本発明の接着性組成物およびそれを用いた接着方法による接着部位は、加熱することで発泡し、剥離することができる。本剥離は、接着性組成物に含まれる発泡剤の作用による。
【００６９】
本発明の剥離方法は、本発明の接着性組成物を用いて、シリコン基板Ｓとガラス基板Ｇを接着させた後、加熱してシリコン基板Ｓとガラス基板Ｇを剥離する剥離方法である。本発明の接着性組成物は発泡剤を含んでおり、加熱により接着性組成物層２中の発泡剤が発泡することにより、シリコン基板Ｓとガラス基板Ｇが剥離する。
【００７０】
具体的には、図１の（Ｃ）に示すように、光照射により硬化した接着性組成物層２中の発泡剤が加熱されることで発泡し、シリコン基板Ｓと接着性組成物層２の間で剥がれて、シリコン基板Ｓとガラス基板Ｇが自発的に剥離する。その際、シリコン基板Ｓ側には接着性組成物の残渣が残らないため、シリコン基板Ｓを洗浄する必要はない。このことは、ガラス基板Ｇと塗布層１との接着力、および塗布層１と接着性組成物層２の結合が、接着性組成物層２とシリコン基板Ｓの接着力より強いことによる。表面にシラノール基を多数有するガラス基板Ｇに比べ、シリコン基板Ｓ表面はシラノール基がないか、または少ない。
【００７１】
例えば、ＴＳＶの３次元実装等のためには、シリコン基板Ｓとガラス基板Ｇが接着した状態で、ホットプレートまたはオーブン等を用いて、発泡剤が発泡開始する温度以上に加熱し、本発明の接着性組成物層２を発泡させて、ガラス基板Ｇとシリコン基板Ｓを剥離する。例えば、発泡剤にヒドラゾジカルボンアミド（発泡温度：２４５℃）を使用した場合、剥離温度は、その発泡温度をやや上回る温度が好ましく、具体的には２６０℃が好ましい。発泡剤が発泡することによって、シリコン基板Ｓとガラス基板Ｇが自発的に剥離する。接着性組成物層２の残渣はシリコン基板Ｓ側には残らず、すべてガラス基板Ｇ側へ付着する。
【００７２】
即ち、上記理由により、剥離は接着性組成物層２とシリコン基板Ｓの間で選択的に生じ、接着性組成物層２の残渣はシリコン基板Ｓ側に付着しない。
【００７３】
４．本発明の接着性組成物の積層半導体への応用
本発明の接着性組成物はＴＳＶによる半導体チップの３次元実装技術に有用であり、本発明の接着性組成物によるＴＳＶによる３次元実装技術は、次世代のマイクロプロセッサー等のロジック半導体、Ｄｙｎａｍｉｃ  Ｒａｎｄｏｍ  Ａｃｃｅｓｓ  Ｍｅｍｏｒｙ（ＤＲＡＭ）等の揮発性メモリー、フラッシュメモリー、またはＭｉｃｒｏ  Ｅｌｅｃｔｒｏ  Ｍｅｃｈａｎｉｃａｌ  Ｓｙｓｔｅｍｓ（ＭＥＭＳ）への応用が考えられる。
【実施例】
【００７４】
以下、実施例により本発明を具体的に説明するが、本発明はこれらの実施例によって限定されるものではない。
【００７５】
始めに、ガラス基板Ｇに塗布層１を設けるためのアルコキシシランの光重合基を有する加水分解縮合物を合成した。続いて、それをプロピレングリコールメチルエーテルアセテート（ＰＧＭＥＡ）へ溶解させ、キャスト溶液を調整した後、ガラス基板Ｇに無アルカリガラスを用いその表面を塗布した。
【００７６】
次に接着性組成物として、以下の３種類の接着性組成物を調整した。実施例１においては、シロキサン化合物として、アルコキシシランの光重合性基を有する加水分解縮合物を用い、そこに光重合開始剤を添加することで接着性組成物２とした。尚、実施例１における発泡剤は、アルコキシシランの光重合性基を有する加水分解縮合物とした。実施例２においては、シロキサン化合物として、光重合性基を有するかご型シルセスキオキサンを合成し、そこへ光重合開始剤、所定の温度で発泡する発泡剤を添加して接着性組成物とし、シリコン基板Ｓへ塗布して接着性組成物層２を得た。
【００７７】
実施例３においては、実施例２の接着性組成物中に、無アルカリガラス基板とシリコン基板Ｓの接着強度を上げるための極性基を有する化合物を添加した。
【００７８】
得られた接着性組成物を用いて接着性組成物層２を得、無アルカリガラス基板Ｇとシリコン基板Ｓを紫外線照射にて接着し、その後、加熱によって剥離させた。剥離後のシリコン基板Ｓの表面を目視で観察し、接着性組成物層２の残渣が付着していない結果を良好と判断した。
【００７９】
比較例１として、本発明の範疇にない発泡剤を含まない接着性組成物を評価した。次いで、参考例１として、ガラス基板に塗布層１を設けない接着方法を評価した。
【００８０】
実施例１
＜光重合性基を有するアルコキシシランの加水分解縮合物の合成＞
ジムロートと撹拌翼を具備した２Ｌフラスコ内にフェニルトリメトキシシラン（信越化学工業株式会社製、商品名  ＫＢＭ−１０３）１４０．４０ｇ、ジメチルジエトキシシラン（信越化学工業株式会社製、商品名  ＫＢＥ−２２）１３１．１４ｇ、３−（トリメトキシシリル）プロピルメタクリレート（東京化成株式会社製）４８．５６ｇ、イソプロピルアルコール２１３．３２ｇ、水１６０．９６ｇ、酢酸０．１０ｇを採取した後、オイルバスにて９０℃まで昇温した状態で、撹拌速度２００ｒｐｍにて６時間撹拌し反応させた。室温（２０℃）にした後、イソプロピルエーテル４００ｍｌ、水４００ｍｌを加えて、分液ロートにて有機層を分取した。硫酸マグネシウムを用いて脱水した後、エバポレーターにて有機溶媒を留去して、無色透明の固形物を１７０．６８ｇを得た。このようにして光重合性基を有するアルコキシシランの加水分解縮合物を得た。次いで、当該縮合物をＰＧＭＥＡへ溶解させ、縮合物濃度３３質量％のキャスト溶液とした。
【００８１】
＜ガラス基板への塗布＞
直径１００ミリ、厚み１．１ミリの無アルカリガラス基板Ｇ（コーニング株式会社製、品名７０５９）の表面を酸化セリウムの微粒子（アルドリッチ株式会社製）で研磨した。
【００８２】
続いて上記キャスト液を、スピンコーターを用いて、無アルカリガラス基板Ｇ表面に１０００ｒｐｍで１０秒間スピンコートした。次いで、２００℃のホットプレート上にて約２０分間加熱乾燥させて、無アルカリガラス基板Ｇの表面に塗布層１を形成した。触針式表面形状測定器（米国Ｖｅｅｃｏ製、形式  Ｄｅｋｔａｋ８）によって塗布層１の厚みを測定したところ、０．７μｍであった。
【００８３】
＜接着性組成物の調製＞
前記合成のアルコキシシランの光重合性基を有する加水分解縮合物を１．００ｇ、光ラジカル重合開始剤として、チバ・スペシャリテイ・ケミカルズ株式会社製、商品名Ｄａｃｏｃｕｒ１１７３を０．０２ｇ秤量し、混合させて接着性組成物を得た。尚、当該アルコキシシランの光重合性基を有する加水分解縮合物は、発泡剤としても代用した。
【００８４】
［シリコン基板とガラス基板の接着および剥離評価］
直径１００ミリのシリコン基板Ｓに前記接着性組成物を０．６ｇスピンコーターで塗布し接着性組成物層２を形成した。次いで、図１の（Ｂ）に示すように、このシリコン基板Ｓを、塗布層１と接着性組成物層２が接するように、無アルカリガラス基板Ｇと重ね合わせた。紫外線を、無アルカリガラス基板Ｇから見て、接着性組成物層２の反対側より紫外線照射機（ＨＯＹＡ−ＳＣＨＯＴＴ製、商品名、ＵＶ  ＬＩＧＨＴ  ＳＯＵＲＣＥ  ＥＸ２５０）で紫外線を３０秒間照射して、塗布層１と接着性組成物層２を硬化させ、シリコン基板Ｓと無アルカリガラス基板Ｇを接着した。次いで、接着したシリコン基板Ｓと無アルカリガラス基板Ｇを、ホットプレートを用いて、室温（２０℃）から１８０℃まで昇温させたところ、１８０℃に到達後、接着性組成物層２中の発泡剤が発泡開始し、２０秒後に、シリコン基板Ｓと無アルカリガラス基板Ｇが剥離した。剥離はシリコン基板Ｓと接着性組成物層２の間で起こり、接着性組成物層２の残渣はガラス基板Ｇのみに付着しており、シリコン基板Ｓへの残留付着は認められなかった。このことは、剥離は接着性組成物層２とシリコン基板Ｓの間で選択的に生じたことによる。
【００８５】
実施例２
接着性組成物の要素として、光重合性基を有するかご型シルセスオキサンを合成し、実施例１における光重合性基を有するアルコキシシランの加水分解縮合物の替わりに使用した。また発泡剤として、炭酸水素ナトリウムを使用した。その他、操作手順は実施例１と同様である。
【００８６】
［接着性組成物の調製］
＜光重合性基を有するかご型シルセスキオキサンの合成＞
以下の反応式（６）にしたがって、メタクリロイル基を有するかご型シルセスキオキサンを合成した。
【００８７】
２００ｍｌナスフラスコ内にオクタ（ジメチルシリル）オクタシルセスキオキサン（米国ハイブリッドプラスチックス社、商品名ＳＨ１３１０）１０．２６ｇ、メタクリル酸アリル１０．８１ｇ（東京化成株式会社製）、トルエン１００ｍｌ、白金触媒として１，３−ジビニル−１，１，３，３−テトラメチルジシロキサン白金（０）錯体のキシレン溶液（白金濃度、２質量％）（アルドリッチ株式会社）３０ｍｇを採取した後、室温（２０℃）で終夜（２４ｈｒ）撹拌した。その後、エバポレーターでトルエンと未反応のメタクリル酸アリルを除去し、光重合性かご型シルセスキオキサンを薄黄色の液体として、１７．６ｇを得た。
【化１１】
2014040574.tif 000012
【００８８】
＜接着性組成物の調製＞
上記光重合性かご型シルセスキオキサンから分取した１．０３ｇに、光ラジカル重合開始剤（チバ・スペシャリティ・ケミカルズ株式会社製、商品名、Ｄａｒｏｃｕｒ１１７３）０．０２ｇ、発泡剤として炭酸水素ナトリウム（和光純薬株式会社製）０．２６ｇ加え、接着性組成物を得た。
【００８９】
［シリコン基板とガラス基板の接着および剥離評価］
直径１００ミリのシリコン基板Ｓ上に前記接着性組成物０．６ｇをスピンコーターで塗布し接着性組成物層２を形成した。このシリコン基板Ｓを、実施例１と同様に、塗布層１と接着性組成物層２が接するように、無アルカリガラス基板Ｇに重ね合わせた。次いで、無アルカリガラス基板Ｇから見て、接着性組成物層２の反対側より紫外線照射機（ＨＯＹＡ−ＳＣＨＯＴＴ製、商品名、ＵＶ  ＬＩＧＨＴ  ＳＯＵＲＣＥ  ＥＸ２５０）で紫外線を３０秒間照射して、塗布層１と接着性組成物層２を硬化させ、シリコン基板Ｓと無アルカリガラス基板Ｇを接着させた。続いてホットプレートにて室温（２０℃）から１６０℃まで昇温させた。１６０℃に到達後、接着性組成物層２中の発泡剤が発泡開始し、約１分後にシリコン基板Ｓと無アルカリガラス基板Ｇが自発的に剥離した。剥離はシリコン基板Ｓと接着性組成物層２の間で起こり、接着性組成物層２の残渣はガラス基板Ｇのみに付着しており、シリコン基板Ｓへの残留付着は認められなかった。このことは、剥離は接着性組成物層２とシリコン基板Ｓの間で選択的に生じたことによる。
【００９０】
実施例３
実施例２の接着性組成物中に、無アルカリガラス基板とシリコン基板Ｓの接着強度を上げるための極性基を有する化合物である、ペンタエリスリトールトリアクリレート（大阪有機化学工業株式会社製、商品名  ビスコート＃３００）を、前記光重合性シルセスキオキサンに対して２０質量％添加し、さらに発泡剤を炭酸水素ナトリウムからヒドラゾジカルボンアミドに変更した以外は、実施例２と同様の無アルカリガラス基板Ｇ、シリコン基板Ｓを用い、実施例２と同様の手順で評価した。
【００９１】
［シリコン基板とガラス基板の接着および剥離評価］
シリコン基板Ｓに接着性組成物０．６ｇを塗布し、無アルカリガラス基板Ｇと貼り合わせた。実施例１と同様にして紫外線を３０秒間照射して接着させた。続いて剥離を行うため、ホットプレートを用いて、室温（２０℃）から２６０℃まで昇温させた。２６０℃に到達後、接着性組成物層２中の発泡剤が発泡開始し、約４０秒後に、シリコン基板Ｓと無アルカリガラス基板Ｇが剥離した。剥離はシリコン基板Ｓと接着性組成物層２の間で起こり、接着性組成物層２の残渣はガラス基板Ｇのみに付着しており、シリコン基板Ｓへの残留付着は認められなかった。このことは、剥離は接着性組成物層２とシリコン基板Ｓの間で選択的に生じたことによる。
【００９２】
以上、実施例１〜３によって、本発明の接着性組成物が、シリコン基板Ｓと無アルカリガラス基板Ｇを接着させるのに有効に作用し、接着性組成物に含まれる発泡剤が所定の温度で発泡し、シリコン基板Ｓに接着性組成物層２の残渣を残すことなく、シリコン基板Ｓと接着性組成物層２が剥離できることを確かめた。
【００９３】
比較例１
接着性組成物中に発泡剤を添加しない以外は、実施例３と同様に行った。
【００９４】
詳しくは、実施例３と同様の手順で、シリコン基板Ｓの接着面に接着性組成物０．６ｇをスピンコーターにて塗布し接着性組成物層２を設け、塗布層１を設けた無アルカリガラス基板Ｇと貼り合わせた。実施例３と同様の手順で、紫外線を３０秒間照射して、シリコン基板Ｓと無アルカリ基板Ｇを接着させた後、ホットプレートにて室温から１６０℃まで昇温させた。しかしながら、発泡剤が添加されていないため、１６０℃においても剥離しなかった。さらにホットプレートの温度を上げたところ、３２０℃においても、剥離しなかった。３２０℃において、接着性組成物層２に白濁が認められ、接着性組成物層２に変質が生じていた。このように接着性組成物中に発泡剤を添加しない場合、剥離の駆動力に発泡を用いることが出来ないため、シリコン基板Ｓと無アルカリガラス基板Ｇを自発的に剥離させることはできなかった。
【００９５】
参考例１
接着面のセリア研磨を行わずに塗布層１を設けた無アルカリガラスＧを使用した以外は、実施例１と同様に行った。
【００９６】
詳しくは、実施例１と同様の手順で、シリコン基板Ｓの接着面に接着性組成物０．６ｇをスピンコーターにて塗布し接着性組成物層２を設け、塗布層１を設けた無アルカリガラス基板Ｇと貼り合わせた。実施例１と同様の手順で、紫外線を３０秒間照射して、シリコン基板Ｓと無アルカリガラス基板Ｇを接着させた後、ホットプレートにて室温から１８０℃まで昇温させた。１８０℃に到達後、約２０秒後に、シリコン基板Ｓと無アルカリガラス基板が剥離した。接着残渣はシリコン基板とガラス基板の両方に付着しており、良好な結果は得られなかった。このように無アルカリガラス基板Ｇにセリア研磨処理を行わない場合、アルカリガラス基板Ｇと塗布層１の接着力が低下し、シリコン基板Ｓにも接着残渣が観測された。
【００９７】
［評価結果］
表１に実施例１〜３の結果を、表２に比較例１、参考例１の結果を纏めた。
【表１】
2014040574.tif 000013
【００９８】
表１に示すように、実施例１〜３においては、無アルカリガラス基板Ｇをセリア研磨した後、加水分解縮合物で塗布した。無アルカリガラス基板Ｇの当該塗布面とシリコン基板Ｓとを、本発明の接着性組成物で接着させた後、発泡剤の作用によって、剥離させた実験の結果である。何れの結果においても所望の温度で剥離し、シリコン基板Ｓに接着残渣は認められず、良好な結果であった。
【表２】
2014040574.tif 000014
【００９９】
表２において、比較例１に発泡剤を用いなかった場合の実験結果、参考例１に無アルカリガラスＧ接着面のセリア研磨を行わなかった場合の実験結果を示す。比較例1の発泡剤を用いなかった場合、シリコン基板Ｓと無アルカリガラス基板Ｇは加熱しても剥離しなかった。参考例１の無アルカリガラスＧ接着面のセリア研磨を行わなかった場合、シリコン基板Ｓに接着残渣が認められ、所望の結果が得られなかった。
【符号の説明】
【０１００】
Ｇ  ガラス基板
Ｓ  シリコン基板
１  塗布層
２  接着性組成物層（接着性組成物）
【図１】
2014040574.tif 000015